(57)【要約】【課題】溶接品質を安定させることを目的とする。【解決手段】溶接中に溶接対象を流れる電流の通電経路の抵抗値を測定することにより、被溶接材間の接触面積を求めることができる。そして、被溶接材間の接触面積に対応する通電経路の抵抗値に応じて、制御装置は電源供給装置から電極に供給する電流の印加条件を調整することができる。電極から印加する電流の印加条件を調整することができるため、被溶接材の接触面積が予定していたものと異なるに至った場合でも、被溶接材の接触面積に応じて最適な電流の印加を行うことができ、溶接品質を安定させることができる。【選択図】図６
2019118921.tif 000002
【特許請求の範囲】
【請求項１】
溶接対象を加圧すると共に前記溶接対象に電流を印加する電極と、
前記電極を駆動させる駆動装置と、
前記電極に電流を印加する電源供給装置と、
前記溶接対象における通電経路の抵抗値を測定する抵抗測定器と、
前記駆動装置および前記電源供給装置の動作を制御する制御装置と
を有し、
前記制御装置は、前記抵抗測定器で測定した前記抵抗値が一定の値以下になった後、溶接を行うように前記電源供給装置の動作を制御することを特徴とする溶接装置。
【発明の詳細な説明】
【技術分野】
【０００１】
本発明は、被溶接材を溶接する溶接装置等に関する。
【背景技術】
【０００２】
複数枚の板材等の被溶接材を重ねた溶接対象を接合する場合、スポット溶接により接合される場合がある。スポット溶接は、抵抗発熱を利用して金属の接合を行う抵抗溶接法の一種である。スポット溶接の内のインダイレクト溶接では、被溶接材を重ね合わせた状態で、電極により溶接対象を加圧し、さらに電極から溶接対象を介してアースに電流を流し、溶接部を抵抗発熱によって加熱して局部的に溶接対象を溶融させて、溶接対象を冶金的に接合する。スポット溶接において、溶融凝固した部分は、「ナゲット」と称され、ナゲットにおいて溶接対象が接合される。
【０００３】
インダイレクト溶接に用いられる溶接装置は、電極と、溶接対象に接続されるアースと、電極に電流を印加するトランスと、電極を移動させるロボットとを備える。電極は、溶接対象の表面に接するように配置され、溶接対象を加圧可能な構成である。また、電極は、圧接される溶接対象に任意の電流を印加することが可能な構成である。アースは、電極が配置される溶接対象の表面に対する裏面に接続される。溶接対象の表裏面それぞれに電極またはアースが接続され、電極に電流を印加することにより、電極からアースに向けて溶接対象を介して電流が流れる。そして、溶接対象に電流を流すことにより、溶接部を加熱・溶融させて、溶接対象を接合する。
【０００４】
このように、従来のインダイレクト溶接は、重ね合わせた複数の被溶接材からなる溶接対象に、電極とアースを接続し、溶接対象に所定の通電時間で所定の電流値の電流を流すことにより、被溶接材間を溶融接合するものである。
【先行技術文献】
【特許文献】
【０００５】
【特許文献１】特開２０１３−１５８７７６号公報
【発明の概要】
【発明が解決しようとする課題】
【０００６】
しかしながら、従来のインダイレクト溶接では、接合される被溶接材間に隙間がある場合、隙間の有無により被溶接材間の接触面積が異なり、それに伴って電流密度が異なる。接触面積や電流密度が異なることにより、被溶接材間の溶接品質が安定しない場合があった。そして、溶接品質が安定しないことにより、過剰な強度で接合された場合は溶接が行われた製品等に強度ばらつきが生じたり、接合強度が不足した場合は接合不良が生じる場合があった。
【０００７】
例えば、被溶接材に反りがある場合や被溶接材の接合面の平坦性が低い場合、溶接部において被溶接材間に隙間が生じる。また、溶接対象に対して複数箇所に溶接を行う場合、先の溶接の影響で被溶接材間に隙間が生じる場合がある。溶接対象の１カ所にインダイレクト溶接を行う場合、電極が溶接対象を加圧しながら溶接を行うため、電極が圧接される被溶接材の周囲が反る場合がある。そのため、先の溶接箇所の周囲において、被溶接材間に隙間が生じる。
【０００８】
以上のように、被溶接材間の隙間の有無により、被溶接材間の接触面積が一定とならず、溶接品質が安定しない場合がある。
【０００９】
本発明の溶接装置は、上記問題点を解決するために、溶接品質を安定させることを目的とする。
【課題を解決するための手段】
【００１０】
上記目的を達成するために、本発明の溶接装置は、溶接対象を加圧すると共に前記溶接対象に電流を印加する電極と、前記電極を駆動させる駆動装置と、前記電極に電流を印加する電源供給装置と、前記溶接対象における通電経路の抵抗値を測定する抵抗測定器と、前記駆動装置および前記電源供給装置の動作を制御する制御装置とを有し、前記制御装置は、前記抵抗測定器で測定した前記抵抗値が一定の値以下になった後、溶接を行うように前記電源供給装置の動作を制御することを特徴とする。
【００１１】
このように、溶接中に溶接対象を電流が流れる通電経路の抵抗値を測定することにより、被溶接材間の接触面積の大きさ等、被溶接材間の接触状況を推測することができる。そして、被溶接材間の接触状況に対応する抵抗値が一定になったことにより、被溶接材間の接触状況が溶接に適した状況になったと判断して、被溶接材間を接合するのに適切な電流値の電流を印加して溶接を開始する。電極から印加する電流の印加条件を調整することができるため、被溶接材の接触状況が予定していたものと異なるに至った場合でも、予定していた接触状況になったことを確認してから最適な電流の印加を行うことができ、溶接品質を安定させることができる。
【００１２】
また、本発明の溶接装置は、前記制御装置が、前記溶接時の電流の印加時間を制御することが好ましい。
【００１３】
このように、通電経路の抵抗値が一定になったことにより、電極から印加する電流の量や電流を印加する時間を最適に調整するように、制御装置が電源供給装置を制御する。これにより、被溶接材の接触面積に応じて最適な電流の電流密度で最適な時間電流の印加を行うことができ、溶接品質を安定させることができる。
【００１４】
また、本発明の溶接装置は、第１の電流値の電流を前記電極から印加した状態で前記抵抗値を測定し、前記測定値が所定の抵抗値になった後、前記第１の電流値と異なる第２の電流値の電流を所定の時間印加するように、前記制御装置が、前記電源供給装置を制御しても良い。
【００１５】
このように、まず、第１の電流値の電流を印加する状態で、抵抗値が所定の値になったことにより被溶接材間の接触面積が所定の面積になったことを検出する。その後、被溶接材間の接触面積が所定の面積である場合の溶接として適切な第２の電流値の電流を適切な時間印加する。これにより、被溶接材間の接触面積が所定の面積になってから、本格的な溶接作業を行うことができる。その結果、適切な電流の印加条件で溶接を行うことができるため、溶接品質を安定させることができる。
【００１６】
また、本発明の溶接装置は、所定の電流値の電流を所定の時間前記電極から印加した際に前記抵抗値を測定し、前記測定値に応じた印加条件で電流を印加するように、前記制御装置が、前記電源供給装置を制御しても良い。
【００１７】
このように、まず、所定の電流値の電流を所定の時間印加した際の抵抗値を測定する。その後、測定された抵抗値に応じた印加条件で電流の印加を行う。これにより、被溶接材間の接触面積に応じた最適な電流の印加条件で溶接作業を行うことができる。の結果、適切な電流の印加条件で溶接を行うことができるため、溶接品質を安定させることができる。
【発明の効果】
【００１８】
以上のように、溶接品質を安定させることができる。
【図面の簡単な説明】
【００１９】
【図１】本発明の溶接装置の概略構成を例示する図
【図２】溶接対象の構成を例示する断面図
【図３】被溶接材間の隙間の有無と接触面積との関係を説明する図
【図４】複数回の溶接を行った際の通電経路と抵抗値の変化を示す模式図
【図５】複数回の溶接を行った際の通電経路と抵抗値の変化を詳細に示す模式図
【図６】実施例１における溶接中の抵抗値の変化と電流の印加条件との関係を示す図
【図７】実施例１における溶接方法の工程を示すフロー図
【図８】実施例２における溶接中の抵抗値の変化と電流の印加条件との関係を示す図
【図９】実施例２における溶接方法の工程を示すフロー図
【発明を実施するための形態】
【００２０】
まず、図１を用いて本発明の溶接装置の構成例について説明する。
【００２１】
図１は本発明の溶接装置の概略構成を例示する図である。
【００２２】
図１に例示するように、本発明の溶接装置１は、電極４と、電極４と対をなすアース６と、電極４を保持して稼働自在なロボットアーム２０を備えるロボット８と、電極４とアース６との間に電流を印加するトランス１０と、トランス１０に供給する電流を制御するタイマー１２と、溶接対象１８を流れる電流の抵抗を測定する抵抗測定器１４と、タイマー１２およびロボット８の動作を制御する制御装置１６とを備える。
【００２３】
溶接装置１において、電極４は、溶接対象１８を加圧すると共に溶接対象１８に所定の電流を印加することで、電極４から溶接対象１８を通ってアース６に電流を流す。溶接対象１８は、複数の被溶接材が重ねられたものである（詳細の構成例は後述する）。溶接対象１８において、隣り合う被溶接材間が溶接により接合される。電極４は、溶接対象１８を加圧すると共に、溶接対象１８に所定の電流を流すことにより、電極４とアース６との間の溶接対象１８を加熱・溶融させて溶接対象１８を溶接する。電極４に印加される電流の電流値は、溶接対象１８の厚さや、被溶接材それぞれの厚さ、必要な溶接強度等に応じて定めることができ、トランス１０によって調整される。
【００２４】
トランス１０は、タイマー１２を介して供給された電流を、所定の電流値に変換した上、変換された電流を電極４に印加する。例えば、タイマー１２を介して供給された４００Ｖで数Ａの電流を、３〜５Ｖで１５０００Ａの電流に変換して電極４に印加する。タイマー１２は、トランス１０を介して電極４に電流を供給するタイミングを制御する。トランス１０は、制御装置１６により制御され、制御装置１６はタイマー１２を介してトランス１０を制御することもできる。
【００２５】
ロボット８は、電極４およびロボットアーム２０を含んで構成される。ロボット８はロボットアーム２０により、電極４を所定の範囲内で任意の位置に移動させることが可能な構成であり、電極４を所定の溶接位置に移動させる。
【００２６】
制御装置１６は、ロボット８の動作を制御すると同時に、タイマー１２の動作を制御する。制御装置１６は、抵抗測定器１４から測定された抵抗値を受信し、抵抗値に応じてタイマー１２を制御する。タイマー１２は、制御装置１６の指示により電極４から溶接対象１８に印加する電流を制御するように、トランス１０を制御する。
【００２７】
ここで、詳細な説明は後段に譲るが、抵抗溶接において、被溶接材間に隙間等があると、溶接中において被溶接材間の接触面積等の接触状況が変化し、安定した接合が行われない。例えば、被溶接材間の接触面積が大きいと、電流密度が小さくなって、溶接箇所が十分に加熱されず、ナゲットの形成が阻害される。ナゲットが十分な大きさに成長しないと、溶接強度が不足し、溶接不良となる。さらに、被溶接材間の隙間や、被溶接材間の接触面積等の接触状況に起因して、溶接対象１８を流れる電流の電流密度が一定の値にならない。電流密度が高いと溶接部の発熱量が大きくなり溶融接合が促進され、電流密度が低いと溶接部の発熱量が小さくなり溶融接合が低減される。そのため、想定された電流密度に比べて、電流密度が高すぎると接合力が基準より過多になり、電流密度が低すぎると接合力が不足し、接合品質が不安定になる。また、溶接対象１８を流れる電流の電流密度は、通電経路の抵抗値に比例する。
【００２８】
そのため、本発明の溶接装置１では、抵抗測定器１４により通電経路の抵抗値を測定し、抵抗値から被溶接材間の接触状況（以下、本実施形態では接触面積を例として説明する）を求める。そして、制御装置１６は、抵抗値から類推される被溶接材間の接触面積に応じて、電極４から溶接対象１８に印加する電流の電流値や電流の印加時間等の印加条件を、タイマー１２およびトランス１０を介して制御する。例えば、抵抗値があらかじめ定めた基準値より高い場合は、被溶接材間の接触面積が必要な面積を満たしていないと判断して、電流値を増加させたり、電流の印加時間を長くしたりする。あるいは、抵抗値があらかじめ定めた基準値である場合は、被溶接材間の接触面積が充足されていると判断して、あらかじめ定められた印加条件で電流を流す。
【００２９】
このように、本発明の溶接装置１では、溶接対象１８を通電経路の抵抗値を測定し、抵抗値に応じて印加する電流の印加条件を調整することにより、最適な電流の印加条件で溶接作業を行うことができるため、溶接品質を安定させることができる。
【００３０】
なお、溶接装置１は、さらに冷却装置を有することが好ましい。冷却装置は、電極４を冷却する装置であり、電極４から溶接対象１８に電流を印加する際に電極４を冷却する。溶接の際には、電極４に電流が流れるので、電極４が加熱されて軟化する。この際、電極４は溶接対象１８を加圧しているので、軟化された電極４は溶接対象１８からの力を受ける。そのため、電極４の先端は、溶接を繰り返すことにより、変形したり破損したりする。電極４の先端形状は、溶接対象１８と接する面積により、溶接対象１８に供給される電流の電流密度や溶接対象１８への加圧力に影響を及ぼす。電流密度や加圧力は溶接精度に影響を及ぼすため、溶接中に電極４を冷却している。冷却は、例えば、電極４中に冷却水を流通させることにより行うことができる。
【００３１】
また、図１では、電極４への電流の供給に係るタイマー１２と、制御装置１６等とを、別の電源から電力を供給する構成として例示しているが、共通の電源から電力を供給しても良く、また、各機器それぞれが、必要に応じて別電源から電力の供給を受けても良い。
【００３２】
また、電極４の駆動は、制御装置１６の指示を受けてロボット８が駆動装置として機能して行われる。
【００３３】
また、タイマー１２およびトランス１０は、電極４に電流を供給する電源供給装置として機能する。電源供給装置は、電極４に所定の印加条件の電流を供給できれば、これ以外の構成とすることもできる。
【００３４】
次に、図２を用いて本発明の溶接装置によって溶接される溶接対象の構成例について説明する。
【００３５】
図２は溶接対象の構成を例示する断面図である。
【００３６】
前述したように、溶接対象１８は複数の被溶接材を重ね合わせたものである。図２で示した例では、溶接対象１８は、被溶接材２２と被溶接材２４とから構成され、被溶接材２２と被溶接材２４とが、溶接箇所２６にて溶接により接合される。例えば、被溶接材２２は平板である。被溶接材２４は、立体的に形成され、同じく立体的に形成された被溶接材２８の一面が解放された空間内部に接合されている。そして、溶接箇所２６において、被溶接材２４の被溶接材２２と接する面に対する裏面は、被溶接材２８と被溶接材２４とで形成される空間内に閉じられている。溶接に際し、被溶接材２８と被溶接材２４とで形成される空間内に電極４を設けることができないため、被溶接材２２と被溶接材２４とはインダイレクト溶接により接合される。インダイレクト溶接では、溶接箇所２６において、被溶接材２２の被溶接材２４と接する面に対する裏面側に電極４が配置され、被溶接材２４と電気的に導通するようにアース６が配置される。そして、電極４から所定の電流が印加され、被溶接材２２、被溶接材２４を介してアース６に至る通電経路３０を通って電流が流れる。流れる電流により、溶接箇所２６において、被溶接材２２と被溶接材２４とが接合される。
【００３７】
次に、図３〜図５を用いて、溶接の際の被溶接材間の接合面積と被溶接材間を流れる電流の通電経路における抵抗値の変化について説明する。
【００３８】
図３は被溶接材間の隙間の有無と接触面積との関係を説明する図であり、図３（ａ）は隙間がない場合、図３（ｂ）は隙間がある場合を示す。図４は複数回の溶接を行った際の通電経路と抵抗値の変化を示す模式図であり、図４（ａ）は先の溶接により隙間が生じた溶接対象に対してさらに溶接を行う様子を示す図、図４（ｂ）はその際の抵抗値の変化を示す図である。図５は複数回の溶接を行った際の通電経路と抵抗値の変化を詳細に示す模式図であり、先の溶接により隙間が生じた溶接対象に対してさらに溶接を行う様子と抵抗値の変化を経時的に示す図である。
【００３９】
図３（ａ）に示すように、被溶接材２２と被溶接材２４との間に隙間がない場合、溶接の際に電極４を溶接対象１８に加圧すると、電流が流れる被溶接材２２と被溶接材２４との接触面３２が適正で、電流密度は適切となる。この状態で電極４からアース６に電流を流すと、接触面３２近傍の被溶接材２２および被溶接材２４が溶融し、接触面３２の周辺に十分な大きさのナゲット３４が成長する。例えば、接触面３２の接触面積が１０００ｍｍ２であるとし、電極４から１０００Ａの電流を所定の時間印加した場合、接触面３２を流れる電流の電流密度は１．０Ａ／ｍｍ２となる。このような条件の場合に、適切にナゲット３４が成長し、被溶接材２２と被溶接材２４とが最適に接合されるとする。
【００４０】
これに対して、図３（ｂ）に示すように、被溶接材２２と被溶接材２４との間に隙間ｔがある場合、溶接の際に、電極４を溶接対象１８に押しつけて被溶接材２２をたわませることにより初めて、被溶接材２２と被溶接材２４とが接触する。電極４による加圧力は一定であるので、電流が流れる被溶接材２２と被溶接材２４との接触面３８は、隙間がない場合の接触面３２に比べて狭くなる。この状態で電極４からアース６に電流を流すと、隙間がない場合の接触面３２に比べて接触面３８が狭くなり、電流密度が過大になる。そのため、ナゲット４０が大きくなり過ぎて溶接箇所が溶け落ちたり割れたりし、溶接不良が生じる場合がある。例えば、接触面３８の接触面積が１００ｍｍ２であるとし、電極４から１０００Ａの電流を所定の時間印加した場合、接触面３８を流れる電流の電流密度は１０Ａ／ｍｍ２となる。このような条件の場合に、想定された接触面積より小さいため電流密度が想定以上に高くなり、ナゲット４０が大きくなり過ぎて溶接箇所が溶け落ちたり割れたりし、溶接不良となる。また、接触面３８の接触面積が想定された面積より大きくなると、接触面３８を流れる電流の電流密度が想定以上に小さくなる。この場合、被溶接材２２または被溶接材２４が薄板の場合、ナゲット４０が被溶接材２２または被溶接材２４に届かずに接合強度が不足し、溶接不良が生じる場合がある。
【００４１】
以上のように、従来の溶接装置において、被溶接材間に隙間がないことを前提として、被溶接材間が適切に接触している場合に最適な溶接が行われるように、電極４に印加される電流の印加条件があらかじめ定められている。なお、あらかじめ定められる印加条件については、後段で詳細に説明する。ここで、被溶接材間の隙間の有無は接触面積に影響を及ぼし、接触面積に比例して流れる電流の電流密度が変化する。電流の電流密度は、印加された電流の電流値が一定の場合、通電経路における抵抗値に比例する。そのため、本発明の溶接装置１（図１参照）は、通電経路の抵抗値を測定し、測定された抵抗値から被溶接材間の接触面積を類推する。そして、類推された接触面積の大小関係から、適切な電流の印加条件を決定し、適切な電流の印加条件に基づいて溶接を行うことで、安定した溶接品質の溶接を行っている。
【００４２】
また、図４（ａ）に示すように、溶接対象１８の複数箇所に溶接を行う場合、先の溶接により被溶接材２２がたわみ、被溶接材２２と被溶接材２４との間に隙間が形成される。そのため、溶接の初期の段階では、電極４が配置される溶接箇所の近傍において、被溶接材２２と被溶接材２４とが接触しない。被溶接材２２と被溶接材２４とが接触しない状態で電極４から電流が印加されると、溶接対象１８を流れる電流は、電極４から、被溶接材２２、先の溶接により形成された溶接部４２、被溶接材２４を順に流れてアース６に至る、通電経路Ａのみを流れる。その後、電極４による被溶接材２２の加圧が進むと、被溶接材２２がたわんで被溶接材２４に接触する。被溶接材２２と被溶接材２４とが接触することにより、溶接対象１８を流れる電流は、通電経路Ａに加えて、電極４から、被溶接材２２と被溶接材２４との接触箇所を通って、被溶接材２２および被溶接材２４をまっすぐ通り、アース６に至る通電経路Ｂを流れる。このように、電流が通電経路Ａに加えて通電経路Ｂを流れるようになるため、電極４からアース６に電流が流れる通電経路における抵抗値は、図４（ｂ）に示すように、通電経路Ａのみを流れる溶接の初期段階に比べて小さくなる。
【００４３】
このように、複数箇所に溶接を行う場合も、従来の溶接装置において、被溶接材間に隙間がないことを前提として、被溶接材間が適切に接触している場合に最適な溶接が行われるように、電極４に印加される電流の印加条件が、後述のようにあらかじめ定められている。そのため、本発明の溶接装置１（図１参照）は、電流が流れる通電経路の抵抗値を測定し、測定された抵抗値により、被溶接材間が接触したことを検出する。同時に、測定された抵抗値から被溶接材間の接触面積を求める。そして、被溶接材間が接触されたことを検出したタイミングで、求められた接触面積の値から、適切な電流の印加条件を決定し、適切な電流の印加条件に基づいて溶接を開始することで、安定した溶接品質の溶接を行っている。
【００４４】
複数箇所に溶接を行う場合について、図５を用いて詳細に説明する。
【００４５】
上述のように、溶接対象１８は先の溶接により被溶接材２２が反り、被溶接材２２と被溶接材２４との間に隙間が形成されている。この状態で溶接を開始すると、溶接部である電極４の配置位置において、被溶接材２２と被溶接材２４とは接触していない。そのため、電極４からアース６に至る通電経路は通電経路Ａのみとなる。そして、この際の溶接対象１８を電流が流れる通電経路の抵抗値は比較的高い状態となる（図５のIの状態）。
【００４６】
次に、電極４による被溶接材２２への加圧が進むと、被溶接材２２がたわんでいき、被溶接材２２と被溶接材２４とが接触する。被溶接材２２と被溶接材２４とが接触することにより、溶接対象１８を流れる電流は、通電経路Ａに加えて、電極４から、被溶接材２２と被溶接材２４との接触箇所を通って、電極４の直下において被溶接材２２および被溶接材２４をまっすぐ通り、アース６に至る通電経路Ｂを流れる。被溶接材２２と被溶接材２４とが接触した瞬間においては、被溶接材２２と被溶接材２４との接触面３２は比較的狭い。接触面３２が狭いため、接触面３２における抵抗値は高く、通電経路は通電経路Ａが支配的である。その後、電極４による被溶接材２２への加圧がさらに進むと、被溶接材２２と被溶接材２４との接触面３８は接触面３２に比べて面積が大きくなる。接触面３８の面積が大きくなるにつれて通電経路Ｂを流れる電流が増大していき、通電経路Ａと通電経路Ｂとを合わせて溶接対象１８を電流が流れる通電経路の抵抗値が下がっていく（図５のIIの状態）。
【００４７】
そして、接触面３８の面積が十分に大きくなると、通電経路Ａと通電経路Ｂとを流れる電流が均一化され、溶接対象１８を電流が流れる通電経路の抵抗値は一定となる（図５のIIIの状態）。
【００４８】
以上のように、被溶接材間の隙間の有無や、被溶接材間の接触面積によって、電流が流れる通電経路の抵抗値が変化する。抵抗値の変化は、通電経路を流れる電流の流密度に依存する。電流の電流密度は、溶接の強度や溶接範囲、被溶接材２２または被溶接材２４の表面状態等の溶接品質に影響を与える。電流の印加条件は、想定される被溶接材間の接触状況や、要求される溶接品質に応じてあらかじめ設定されている。そのため、被溶接材間に想定外の隙間が生じていたり、電流の通電経路における被溶接材間の接触が不十分である等の想定外の状態になったような場合、溶接品質を確保できない場合がある。本発明の溶接装置１（図１参照）では、電流が流れる通電経路の抵抗値の変化を検知して、抵抗値に応じて電流の印加条件を最適化する。電流の印加条件の最適化は、例えば、電流の電流値や電流の導通時間、あるいはこれらの両方等を最適化することにより行われる。また、電流の電流値を多段階に変化させても良い。あるいは、最初に一定の電流を印加し、電流が流れる通電経路の抵抗値により、隙間がない状態となったり想定された被溶接材間の接触状態となったことを検知し、その後あらかじめ定められた方法で電流を印加しても良い。このように、いかなる場合においても、電流の印加条件を最適化することにより、一定の溶接品質で溶接を行うことが可能となる。
【００４９】
以下、本発明の溶接装置における、具体的な実施例について説明する。
【００５０】
（実施例１）
図１および図６，図７を用いて、実施例１における溶接装置の溶接動作について説明する。
【００５１】
図６は実施例１における溶接中の抵抗値の変化と電流の印加条件との関係を示す図であり、図６（ａ）は隙間に応じた抵抗値の変化を示すグラフ、図６（ｂ），（ｃ）は隙間に応じた電流の印加条件を示すグラフである。図７は実施例１における溶接方法の工程を示すフロー図である。
【００５２】
実施例１における溶接装置の溶接動作では、まず、仮溶接として、電極４から溶接対象１８に一定の電流値Ｉ０の電流を印加しながら、抵抗測定器１４により溶接対象１８を電流が流れる通電経路の抵抗値を測定する。そして、抵抗値がＲ０となることを検出するまで電流値Ｉ０の電流を印加する。抵抗値Ｒ０は、被溶接材間が接触し、接触面の接触面積があらかじめ定められた面積になった場合に想定される抵抗値である。仮溶接は、実際に被溶接材間を接合する本溶接の電流値に比べて低い電流値Ｉ０の電流を印加して行われ、被溶接材間の接触面積が所定の面積になることを検出するために行うものである。
【００５３】
例えば、被溶接材間に隙間がない場合、図６（ａ）の抵抗変化４４に示すように、電流を印加し始めてからすぐに抵抗値が低下し、通電時間Ｔ１において抵抗値がＲ０となる。また、被溶接材間に隙間がある場合、図６（ａ）の抵抗変化４６に示すように、電流を印加し始めた後しばらくは抵抗値が一定で、抵抗値が下がり始めてからも、被溶接材間に隙間がない場合と比べて抵抗値の低下速度が遅い。そのため、Ｔ１より遅い通電時間Ｔ２において抵抗値がＲ０となる。これは、被溶接材間に隙間がある間は抵抗値が一定となり、被溶接材間が接触しても、電極４によって溶接対象１８が加圧されて被溶接材間の接触面積が所定の面積になるまで時間を要するためである。
【００５４】
次に、抵抗値がＲ０となると、本溶接を行う。本溶接においては、上述の所定の面積で、被溶接材間が接触している場合に適切な溶接が行われるように、あらかじめ定められた印加条件で、電極４から溶接対象１８に電流が印加される。
【００５５】
例えば、被溶接材間に隙間がない場合、図６（ｂ）に示すように、抵抗値がＲ０となって所定の面積で被溶接材間が接触した時点である通電時間Ｔ１から、あらかじめ定められた印加条件で電極４から溶接対象１８に電流が印加される。また、被溶接材間に隙間がある場合、図６（ｃ）に示すように、抵抗値がＲ０となって所定の面積で被溶接材間が接触する通電時間Ｔ２まで電流値Ｉ０での電流の印加を継続し、通電時間Ｔ２からあらかじめ定められた印加条件で電極４から溶接対象１８に電流が印加される。
【００５６】
次に、実施例１における溶接装置の動作フローを整理する。
【００５７】
まず、仮溶接として、電極４は、溶接対象１８を所定の力で加圧しながら、溶接対象１８に電流値Ｉ０の電流を印加し始める（図７のステップ１）。次に、電流値Ｉ０の電流が印加された状態で、抵抗測定器１４により溶接対象１８を電流が流れる通電経路の抵抗値を測定する（図７のステップ２）。
【００５８】
次に、制御装置１６は、測定された抵抗値を確認し、抵抗値がＲ０であるか否かを判断する（図７のステップ３）。抵抗値がＲ０である場合はステップ４に処理を移行し、抵抗値がＲ０でない場合は、抵抗値がＲ０となるまで、抵抗の測定と抵抗値がＲ０であるか否かの判断を繰り返す。抵抗値がＲ０となった時点で、電極４からの加圧を制御し、電極４から溶接対象１８に加わる圧力を一定とすることが好ましい。これにより、以後被溶接材間の接触面積が変化することを抑制することができる。
【００５９】
次に、抵抗値がＲ０となった時点で本溶接を行う。制御装置１６は、タイマー１２を制御して、あらかじめ定められた印加条件で電極４から溶接対象１８に電流を印加させる。具体的には、制御装置１６は、通電時間Ｔ１から電流値Ｉ１の電流を時間Ｔａの間印加させる（図７のステップ４）。その後、制御装置１６は、電流値Ｉ２の電流を時間Ｔｂの間印加させる（図７のステップ５）。
【００６０】
このように、実施例１における溶接装置では、被溶接材間の接触面積が所定の面積である場合の電流の印加条件をあらかじめ定めておく。また、所定の接触面積において、あらかじめ定めた一定の電流値の電流が溶接対象１８を流れた場合の抵抗値を求めておく。そして、仮溶接にて、一定の電流値の電流を流して、抵抗値が所定の抵抗値になる通電時間を検出し、この時間に被溶接材間の接触面積が所定の面積になったことを検出する。この時間以後、あらかじめ定められた電流の印加条件で、電極４から溶接対象１８に電流を印加する。これにより、被溶接材間の接触面積が所定の面積になったことを検出し、この接触面積に適した印加条件の電流を印加して溶接を行うため、常に適切の溶接を行うことができ、溶接品質を安定させることができる。
【００６１】
なお、実施例１における説明では、本溶接を、電流値Ｉ１の電流を時間Ｔａの間印加し、電流値Ｉ２の電流を時間Ｔｂの間印加させて２段階の溶接を行ったが、本溶接の電流の印加条件は任意である。例えば、一定の電流値の電流を一定時間印加するだけでも良いし、断続的に３段階や７段階等の、多段階の溶接を行っても良く、あるいは連続的に電流値を変化させて溶接を行っても良い。
（実施例２）
【００６２】
図１および図８，図９を用いて、実施例２における溶接装置の溶接動作について説明する。
【００６３】
図８は実施例２における溶接中の抵抗値の変化と電流の印加条件との関係を示す図であり、図８（ａ）は隙間に応じた抵抗値の変化を示すグラフ、図８（ｂ），（ｃ）は隙間に応じた電流の印加条件を示すグラフである。図９は実施例２における溶接方法を示すフロー図である。
【００６４】
実施例２における溶接装置の溶接動作では、まず、仮溶接として、電極４から溶接対象１８に一定の電流値Ｉ０の電流を印加する。そして、通電時間がＴ０となった時点で、抵抗測定器１４により溶接対象１８を電流が流れる通電経路の抵抗値を測定する。ここで、溶接対象１８における通電経路の抵抗値は、電流の電流値が一定の場合、電流の電流密度に比例し、電流密度は被溶接材間の接触面の接触面積に比例する。そのため、あらかじめ、通電経路の抵抗値と被溶接材間の接触面の接触面積との関係を求めておくことにより、通電時間Ｔ０における抵抗値を求めて、その時点での被溶接材間の接触面の接触面積を算出することができる。なお、通電時間Ｔ０は、少なくとも被溶接材間が接触して、電流の印加が開始されるのに必要な時間を確保する必要がある。仮溶接は、実際に被溶接材間を接合する際の電流値に比べて低い電流値Ｉ０の電流を印加して行われ、通電時間Ｔ０における被溶接材間の接触面の接触面積を求めるために行うものである。
【００６５】
例えば、被溶接材間に隙間がない場合、図８（ａ）の抵抗変化４４に示すように、電流を印加し始めてからすぐに抵抗値が低下していく。また、被溶接材間に隙間がある場合、図８（ａ）の抵抗変化４６に示すように、電流を印加し始めた後しばらくは抵抗値が一定で、抵抗値が下がり始めてからも、被溶接材間に隙間がない場合と比べて抵抗値の低下速度が遅い。そのため、通電時間Ｔ０においては、被溶接材間に隙間がある場合の方が被溶接材間に隙間がある場合より抵抗値が高くなる。これは、被溶接材間に隙間がある間は抵抗値が一定となり、被溶接材間が接触しても、電極４によって溶接対象１８が加圧されて被溶接材間の接触面積が拡大するのに時間を要するためである。
【００６６】
次に、測定された抵抗値から求められる被溶接材間の接触面積に応じて、本溶接を行う。本溶接においては、被溶接材間の接触面積に応じて、それぞれに最適な電流の印加条件があらかじめ規定されている。そして、測定された抵抗値に応じて最適な電流の印加条件が選択され、選択された印加条件で、電極４から溶接対象１８に電流が印加される。
【００６７】
例えば、被溶接材間に隙間がない場合、図８（ｂ）に示すように、通電時間Ｔ０において抵抗値がＲ１であるので、抵抗値がＲ１である場合に最適な電流の印加条件で電極４から溶接対象１８に電流が印加される。具体的には、通電時間Ｔ３から通電時間Ｔ４まで電流値Ｉ３の電流を印加し、通電時間Ｔ４から通電時間Ｔ５まで電流値Ｉ４の電流を印加する。また、被溶接材間に隙間がある場合、図８（ｃ）に示すように、通電時間Ｔ０において抵抗値がＲ２であるので、抵抗値がＲ２である場合に最適な電流の印加条件で電極４から溶接対象１８に電流が印加される。具体的には、通電時間Ｔ６から通電時間Ｔ７まで電流値Ｉ５の電流を印加し、通電時間Ｔ７から通電時間Ｔ８まで電流値Ｉ６の電流を印加する。
【００６８】
次に、実施例２における溶接装置の動作フローを整理する。
【００６９】
まず、仮溶接として、電極４は、溶接対象１８を所定の力で加圧しながら、溶接対象１８に電流値Ｉ０の電流を、通電時間Ｔ０まで印加する（図９のステップ１）。次に、通電時間Ｔ０における、溶接対象１８を電流が流れる際の通電経路の抵抗値を抵抗測定器１４により測定する（図９のステップ２）。
【００７０】
次に、制御装置１６は、測定された抵抗値を確認し、測定された抵抗値に応じて最適な電流の印加条件を選択する（図９のステップ３）。制御装置１６は、あらかじめ定められた複数の印加条件から、測定された抵抗値における印加条件として最適な印加条件を選択する。通電時間Ｔ０となった時点で、電極４からの加圧を制御し、電極４から溶接対象１８に加わる圧力を一定とすることが好ましい。これにより、以後被溶接材間の接触面積が変化することを抑制することができる。
【００７１】
次に、選択された電流の印加条件で本溶接を行う。制御装置１６は、タイマー１２を制御して、選択された印加条件で、電極４から溶接対象１８に電流を印加させる（図９のステップ４）。
【００７２】
このように、実施例２における溶接装置では、複数の被溶接材間の接触面積それぞれに対応する最適な電流の印加条件を、測定された抵抗値と紐付けてあらかじめ定めておく。そして、仮溶接にて、一定の電流値の電流を一定時間流して、その時間における抵抗値を測定し、測定された抵抗値に対応する電流の印加条件を選択する。その後、選択された電流の印加条件で、電極４から溶接対象１８に電流を印加する。これにより、所定の通電時間における通電経路の抵抗値を測定し、抵抗値に対応する被溶接材間の接触面積に対して最適となる印加条件で電流を印加し、溶接を行うため、常に適切の溶接を行うことができ、溶接品質を安定させることができる。
【００７３】
なお、実施例２における説明では、抵抗値を複数想定し、それぞれの抵抗値に対応する電流の印加条件をあらかじめ定めた構成としたが、制御装置１６が、測定された抵抗値に応じた最適な電流の印加条件をその都度自動的に設計する構成としても良い。例えば、制御装置１６に、測定された抵抗値に応じた最適な電流の印加条件を設計するプログラムを備えても良い。測定された抵抗値に応じた最適な電流の印加条件をその都度自動的に設計することにより、測定された抵抗値に応じたより最適な電流の印加条件で溶接を行うことができる。そのため、より安定した溶接品質の溶接を行うことが可能となる。
【００７４】
また、本溶接として、２段階の溶接を行ったが、本溶接の電流の印加条件は任意である。例えば、一定の電流値の電流を一定時間印加するだけでも良いし、３段階や７段階等の、印加時間と電流値の組合せを複数設ける多段階の溶接を行っても良い。
【符号の説明】
【００７５】
２    溶接装置
４    電極
６    アース
１４    抵抗測定器
１６    制御装置
２２    被溶接材
２４    被溶接材
２６    溶接箇所
２８    被溶接材
【図１】
2019118921.tif 000003
【図２】
2019118921.tif 000004
【図３】
2019118921.tif 000005
【図４】
2019118921.tif 000006
【図５】
2019118921.tif 000007
【図６】
2019118921.tif 000008
【図７】
2019118921.tif 000009
【図８】
2019118921.tif 000010
【図９】
2019118921.tif 000011